(57)【要約】【課題】  水及び土中での溶解性に優れることはもちろん、特に発芽力が劣る小粒子の種子に対しても膨潤したＰＶＡ系フィルムにより発芽を阻害されず発芽性及び発育性に優れたシードテープ用ポリビニルアルコール系フィルムを提供。を提供すること。【解決手段】  ２０℃における４重量％水溶液粘度が５〜５０ｍＰａ・ｓ、ケン化度が７０〜８５モル％のポリビニルアルコール系樹脂（Ａ）を含有してなるシードテープ用ポリビニルアルコール系フィルム、または、２０℃における４重量％水溶液粘度が２０〜６０ｍＰａ・ｓ、ケン化度が７０〜８５モル％のポリビニルアルコール系樹脂（ａ１）と２０℃における４重量％水溶液粘度が２〜２０ｍＰａ・ｓ、ケン化度が７０〜８５モル％のポリビニルアルコール系樹脂（ａ２）を含有してなり、かつ、ポリビニルアルコール系樹脂（ａ１）とポリビニルアルコール系樹脂（ａ２）の４重量％水溶液粘度の差が５ｍＰａ・ｓ以上であるシードテープ用ポリビニルアルコール系フィルム。【選択図】  なし【特許請求の範囲】
【請求項１】
２０℃における４重量％水溶液粘度が５〜５０ｍＰａ・ｓ、ケン化度が７０〜８５モル％のポリビニルアルコール系樹脂（Ａ）を含有してなることを特徴とするシードテープ用ポリビニルアルコール系フィルム。
【請求項２】
２０℃における４重量％水溶液粘度が２０〜６０ｍＰａ・ｓ、ケン化度が７０〜８５モル％のポリビニルアルコール系樹脂（ａ１）と２０℃における４重量％水溶液粘度が２〜２０ｍＰａ・ｓ、ケン化度が７０〜８５モル％のポリビニルアルコール系樹脂（ａ２）を含有してなり、かつ、ポリビニルアルコール系樹脂（ａ１）とポリビニルアルコール系樹脂（ａ２）の４重量％水溶液粘度の差が５ｍＰａ・ｓ以上であることを特徴とするシードテープ用ポリビニルアルコール系フィルム。
【請求項３】
ポリビニルアルコール系樹脂（ａ１）とポリビニルアルコール系樹脂（ａ２）のケン化度の差が５モル％以下であることを特徴とする請求項２記載のシードテープ用ポリビニルアルコール系フィルム。
【請求項４】
ポリビニルアルコール系樹脂（ａ１）とポリビニルアルコール系樹脂（ａ２）の含有割合（ａ１／ａ２）が８０／２０〜２０／８０（重量比）であることを特徴とする請求項２または３記載のシードテープ用ポリビニルアルコール系フィルム。
【請求項５】
充填剤（Ｂ）を含有してなることを特徴とする請求項１〜４いずれか記載のシードテープ用ポリビニルアルコール系フィルム。
【請求項６】
充填剤（Ｂ）が、澱粉及び／又は無機粉体であることを特徴とする請求項５記載のシードテープ用ポリビニルアルコール系フィルム。
【請求項７】
可塑剤（Ｃ）を含有してなることを特徴とする請求項１〜６いずれか記載のシードテープ用ポリビニルアルコール系フィルム。
【請求項８】
フィルムの膜厚が５〜３０μｍであることを特徴とする請求項１〜７いずれか記載のシードテープ用ポリビニルアルコール系フィルム。
【請求項９】
請求項１〜８いずれか記載のシードテープ用ポリビニルアルコール系フィルムを用いてなることを特徴とするシードテープ。
【発明の詳細な説明】
【技術分野】
【０００１】
本発明は、シードテープに用いられるポリビニルアルコール（以下、ＰＶＡと略記することがある）系フィルムに関し、さらに詳しくは、水溶性及び土中での溶解性に優れ、そして種子の発芽性及び発育性に優れたシードテープ用ＰＶＡ系フィルム及びかかるＰＶＡ系フィルムからなるシードテープに関するものである。
【背景技術】
【０００２】
従来より、ＰＶＡ系樹脂は、その水溶性を生かして、農薬や洗剤等の薬剤の包装（ユニット包装）用途、（水圧）転写用フィルム、ナプキン・紙おむつ等の生理用品、オストミーバッグ等の汚物処理用品、吸血シート等の医療用品、育苗シート・シードテープ・刺繍用基布等の一時的基材、などに用いられている。
中でも、シードテープは、土中に埋設された後、土中の水分によりテープ基材が溶解するという特殊な使い方をされるものである。
【０００３】
すなわち、かかるシードテープとは、種子を一定粒数ずつ、一定間隔に封入したテープで、かかるテープを畑等の土の表面に並べてその上から土を被せることにより、一定量の種子を一定間隔に土中に埋める（蒔く）ことができ、その後は、土中の水分や浸透してきた雨水等によりテープ基材が溶解して、封入された種子が露出して土中で成長（発芽）するというものである。
【０００４】
かかるシードテープ用途においては、土中での水分により溶解することが重要で、一般の水中に投入（或いは放置）した場合よりも、水分量は少ないことも考えられ、より良好な水溶性が望まれるところである。
【０００５】
ＰＶＡ系フィルムの水溶性の改善については、ＰＶＡそのものを変性したり或いはＰＶＡのケン化度を下げたり、また、他の水溶性高分子を配合したりすることが試みられている（例えば、特許文献１参照。）が、得られるＰＶＡ系フィルムの機械的強度、耐ブロッキング性等を考慮すれば、２種のＰＶＡをブレンドすることが有用で、かかる方法として、ケン化度９７モル％以上の高ケン化ＰＶＡとケン化度７５〜９２モル％の低ケン化ＰＶＡと澱粉からなるＰＶＡ系フィルム（例えば、特許文献２参照。）や、ケン化度が６５モル％以上で７５モル％未満のＰＶＡおよびケン化度が７５モル％以上のＰＶＡを含有してなり、かつこれらのＰＶＡのケン化度の差が３モル％以上であるＰＶＡ系フィルム（特許文献３参照）が提案されている。
【先行技術文献】
【特許文献】
【０００６】
【特許文献１】特開昭５７−１２５２４０号
【特許文献２】特公昭４３−１４８７号
【特許文献３】特開２００２−２７５３３９号
【発明の概要】
【発明が解決しようとする課題】
【０００７】
しかしながら、上記特許文献１及び２のＰＶＡ系フィルムは、当時としては良好な水溶性であって一般的な水溶性の条件は満足するものであったが、上記のようなシードテープ用途においては、まだまだ改善の余地があった。また、特許文献３のＰＶＡ系フィルムにおいては、ケン化度の大きく異なるＰＶＡ同士を併用させているため、ある程度良好な溶解挙動や土中溶解性を示すものの、実際の発芽性及び発育性においてはまだまだ改善の求められるものであった。
【０００８】
そこで、本発明ではこのような背景下において、水及び土中での溶解性に優れることはもちろん、特に発芽力が劣る小粒子の種子に対しても膨潤したＰＶＡ系フィルムにより発芽を阻害されず発芽性及び発育性に優れたシードテープ用ＰＶＡ系フィルム及びシードテープを提供することを目的とするものである。
【課題を解決するための手段】
【０００９】
しかるに、本発明者はかかる事情に鑑み鋭意研究を重ねた結果、一般的な水溶性フィルムに用いられるＰＶＡ系樹脂に比べて比較的ケン化度の低いＰＶＡ系樹脂を用いてなるＰＶＡ系フィルムを用いることにより、水溶性及び土中溶解性に優れ、そして種子の発芽性及び発育性に優れたシードテープ用ＰＶＡ系フィルムとなることを見出し、本発明を完成した。
また、ＰＶＡ系樹脂として、分子量の異なるＰＶＡ系樹脂を併用することにより、水溶性や土中溶解性等において更に顕著な効果が得られることを見出した。
【００１０】
即ち、本発明の要旨は、２０℃における４重量％水溶液粘度が５〜５０ｍＰａ・ｓ、ケン化度が７０〜８５モル％のＰＶＡ系樹脂（Ａ）を含有してなるシードテープ用ＰＶＡ系フィルム、または、２０℃における４重量％水溶液粘度が２０〜６０ｍＰａ・ｓ、ケン化度が７０〜８５モル％のＰＶＡ系樹脂（ａ１）と２０℃における４重量％水溶液粘度が２〜２０ｍＰａ・ｓ、ケン化度が７０〜８５モル％のＰＶＡ系樹脂（ａ２）を含有してなり、かつ、ＰＶＡ系樹脂（ａ１）とＰＶＡ系樹脂（ａ２）の４重量％水溶液粘度の差が５ｍＰａ・ｓ以上であるシードテープ用ＰＶＡ系フィルムに関するものである。
更に、本発明においては、前記シードテープ用ＰＶＡ系フィルムからなるシードテープも提供するものである。
【発明の効果】
【００１１】
本発明のシードテープ用ＰＶＡ系フィルムは、水溶解性及び土中溶解性に優れるうえ、特に発芽力が劣る小粒子の種子に対しても発芽性及び発育性に優れた効果を有するものであり、非常に良好なシードテープを得ることができる。
【発明を実施するための形態】
【００１２】
以下に、本発明を詳細に説明する。
本発明のシードテープ用ＰＶＡ系フィルムは、ＰＶＡ系樹脂（Ａ）を含有してなるものであり、または、ＰＶＡ系樹脂（Ａ）の代わりに、ＰＶＡ系樹脂（ａ１）とＰＶＡ系樹脂（ａ２）を併用して含有してなるものである。
【００１３】
本発明で用いられるＰＶＡ系樹脂は、ＰＶＡ、変性ＰＶＡのいずれでもよいが、中でも本発明では、ＰＶＡが好ましく用いられる。
該ＰＶＡは、酢酸ビニルを単独重合し、更にそれをケン化して製造される。
【００１４】
また、変性ＰＶＡは、酢酸ビニルと他の不飽和単量体との重合体をケン化して製造されたり、ＰＶＡを後変性したりして製造される。変性量は、１０モル％以下であることが好ましく、特には７モル％以下、更には５モル％以下であることが好ましい。                  
【００１５】
上記で他の不飽和単量体としては、例えば、エチレン、プロピレン、イソブチレン、α−オクテン、α−ドデセン、α−オクタデセン等のオレフィン類、アクリル酸、メタクリル酸、クロトン酸、マレイン酸、無水マレイン酸、イタコン酸等の不飽和酸類あるいはその塩あるいはモノ又はジアルキルエステル等、アクリロニトリル、メタアクリロニトリル等のニトリル類、アクリルアミド、メタクリルアミド等のアミド類、エチレンスルホン酸、アリルスルホン酸、メタアリルスルホン酸等のオレフィンスルホン酸あるいはその塩、アルキルビニルエーテル類、Ｎ−アクリルアミドメチルトリメチルアンモニウムクロライド、アリルトリメチルアンモニウムクロライド、ジメチルアリルビニルケトン、Ｎ−ビニルピロリドン、塩化ビニル、塩化ビニリデン、ポリオキシエチレン（メタ）アリルエーテル、ポリオキシプロピレン（メタ）アリルエーテル等のポリオキシアルキレン（メタ）アリルエーテル、ポリオキシエチレン（メタ）アクリレート、ポリオキシプロピレン（メタ）アクリレート等のポリオキシアルキレン（メタ）アクリレート、ポリオキシエチレン（メタ）アクリルアミド、ポリオキシプロピレン（メタ）アクリルアミド等のポリオキシアルキレン（メタ）アクリルアミド、ポリオキシエチレン（１−（メタ）アクリルアミド−１，１−ジメチルプロピル）エステル、ポリオキシエチレンビニルエーテル、ポリオキシプロピレンビニルエーテル、ポリオキシエチレンアリルアミン、ポリオキシプロピレンアリルアミン、ポリオキシエチレンビニルアミン、ポリオキシプロピレンビニルアミン等が挙げられる。
【００１６】
また、後変性の方法としては、ＰＶＡをアセト酢酸エステル化、アセタール化、ウレタン化、エーテル化、グラフト化、リン酸エステル化、オキシアルキレン化する方法等が挙げられる。
【００１７】
また、ＰＶＡ系樹脂として、側鎖に１，２−ジオール結合を有するＰＶＡ系樹脂を用いることも好ましく、かかる側鎖に１，２−ジオール結合を有するＰＶＡ系樹脂は、例えば、（ア）酢酸ビニルと３，４−ジアセトキシ−１−ブテンとの共重合体をケン化する方法、（イ）酢酸ビニルとビニルエチレンカーボネートとの共重合体をケン化及び脱炭酸する方法、（ウ）酢酸ビニルと２，２−ジアルキル−４−ビニル−１，３−ジオキソランとの共重合体をケン化及び脱ケタール化する方法、（エ）酢酸ビニルとグリセリンモノアリルエーテルとの共重合体をケン化する方法、等により得られる。
【００１８】
上記ＰＶＡ系樹脂の中でも、本発明で用いられるＰＶＡ系樹脂（Ａ）としては、平均ケン化度が７０〜８５モル％であることが必要であり、好ましくは７２〜８４モル％、特に好ましくは７５〜８３モル％である。かかる平均ケン化度が低すぎると得られるフィルムの保存安定性が低下するだけでなく、製造時においてキャスト面からのフィルムの剥離が困難となる傾向があり、高すぎるとフィルム製膜時にフィルムの結晶性が上がり土中での溶解挙動が低下し、特に小粒子系の種子でシードテープにした場合の発芽性が低下する傾向がある。
【００１９】
また、ＰＶＡ系樹脂（Ａ）の２０℃における４重量％水溶液粘度としては、５〜５０ｍＰａ・ｓ（２０℃）であることが必要であり、更に好ましくは８〜４５ｍＰａ・ｓ（２０℃）、特に好ましくは１０〜４０ｍＰａ・ｓ（２０℃）である。該粘度が低すぎるとフィルムの機械強度が不足し、特にシードテープ用途に供した時には、フィルムからテープへのスリット工程或いは種子を封入する際に、前者ではフィルムが伸び、後者では種子の間隔を一定に保てない等の不都合が生じる傾向があり、高すぎると土中での溶解性が低下することで発芽性が低下したり、フィルム製膜時の水溶液粘度が高くなり、生産性が低下する傾向がある。
尚、上記粘度はＪＩＳ  Ｋ６７２６に準じて測定されるものである。
【００２０】
また、本発明においては、ＰＶＡ系樹脂（Ａ）を一種用いる代わりに、異なるＰＶＡ系樹脂を二種以上含有してなるものであることが土中溶解性の点で好ましい。中でも特に、２０℃における４重量％水溶液粘度が２０〜６０ｍＰａ・ｓ、ケン化度が７０〜８５モル％のＰＶＡ系樹脂（ａ１）と２０℃における４重量％水溶液粘度が２〜２０ｍＰａ・ｓ、ケン化度が７０〜８５モル％のＰＶＡ系樹脂（ａ２）を含有してなることが目的とするＰＶＡ系樹脂粘度に調整できる点で好ましく、ＰＶＡ系系樹脂（ａ１）とＰＶＡ系樹脂（ａ２）の４重量％水溶液粘度の差が５ｍＰａ・ｓ以上であることが目的のＰＶＡ系樹脂粘度に調整できるだけでなく、低粘度ＰＶＡ系樹脂（ａ２）が含まれるために土中溶解性が向上する等の点で好ましい。
【００２１】
上記ＰＶＡ系樹脂（ａ１）の更に好ましい４重量％水溶液粘度は２０〜５５ｍＰａ・ｓであり、特に好ましくは２０〜５０ｍＰａ・ｓであり、更に好ましいケン化度は７２〜８３モル％である。
また、上記ＰＶＡ系樹脂（ａ２）の更に好ましい４重量％水溶液粘度は３〜１８ｍＰａ・ｓであり、更に好ましいケン化度は７２〜８３モル％である。
【００２２】
ＰＶＡ系樹脂（ａ１）の４重量％水溶液粘度が低すぎるとドープの粘度が低すぎるために製膜が困難となる傾向があり、高すぎると発芽性が低下する傾向があり、ケン化度が高すぎると発芽性が低下する傾向があり、低すぎると製造時においてキャスト面からのフィルムの剥離が困難となる傾向がある。
【００２３】
ＰＶＡ系樹脂（ａ２）の４重量％水溶液粘度が低すぎるとＰＶＡ系樹脂（ａ１）とブレンドしてもドープの粘度が低すぎるために製膜が困難となる傾向があり、高すぎると発芽性が低下する傾向があり、ケン化度が高すぎると発芽性が低下する傾向があり、低すぎると製造時においてキャスト面からのフィルムの剥離が困難となる傾向がある。
【００２４】
また、ＰＶＡ系樹脂（ａ１）とＰＶＡ系樹脂（ａ２）の４重量％水溶液粘度の差が５ｍＰａ・ｓ以上であることが好ましく、更には１０〜３０ｍＰａ・ｓであることが好ましい。かかる粘度の差が小さすぎると二種類のＰＶＡ系樹脂を併用する効果が得難く、更なる土中溶解性が得難くなる傾向がある。
【００２５】
更に、ＰＶＡ系樹脂（ａ１）とＰＶＡ系樹脂（ａ２）のケン化度の差が５モル％以下であることが発芽性及び発育性の点で好ましく、特には３モル％以下が好ましい。かかるケン化度の差が大きすぎると土中での溶解性が低下し、発芽性や発育性が低下する傾向がある。
【００２６】
本発明において、ＰＶＡ系樹脂（ａ１）とＰＶＡ系樹脂（ａ２）を含有してなる場合には、その含有割合（ａ１／ａ２）は８０／２０〜２０／８０（重量比）であることが好ましく、更には７５／２５〜２５／７５（重量比）、特には７０／３０〜３０／７０（重量比）であることが好ましい。かかる含有割合が小さすぎるとフィルムの機械強度が不足し、特にシードテープ用途に供した時には、フィルムからテープへのスリット工程ではフィルムに伸びが生じたり、種子を封入する際には種子の間隔を一定に保てない等の不都合が生じたりする傾向があり、大きすぎると土中での溶解性が低下することで発芽性が低下したり、フィルム製膜時の水溶液粘度が高くなり、生産性が低下するなど実用上好ましくない傾向がある。
【００２７】
また、上記ＰＶＡ系樹脂（Ａ）、ＰＶＡ系樹脂（ａ１）、ＰＶＡ系樹脂（ａ２）は、フィルムの着色防止、強度低下防止のために樹脂中に含有される酢酸ナトリウムの量を０．８重量％以下、好ましくは０．５重量％以下に調整するのが有利である。かかる酢酸ナトリウムの含有量の調整については、メタノール等のアルコール又は水により洗浄する方法等が一般的である。
【００２８】
本発明のＰＶＡ系フィルムは、上記ＰＶＡ系樹脂（Ａ）、または、ＰＶＡ系樹脂（ａ１）及びＰＶＡ系樹脂（ａ２）の他に、充填剤（Ｂ）を含有してなることがフィルムの溶解性と機械強度の点で好ましい。
【００２９】
かかる充填剤（Ｂ）としては、平均粒子径が２〜９０μｍであることが好ましく、更には５〜７０μｍ、特には８〜５０μｍであることが好ましい。かかる平均粒子径が小さすぎると溶解挙動の改善効果が発現しにくく、大きすぎると機械的強度が低下する傾向にある。
【００３０】
本発明においては、上記充填剤（Ｂ）の中でも、特に澱粉や無機粉末であることが取り扱いの点で好ましい。
【００３１】
かかる澱粉としては、生澱粉（トウモロコシ澱粉、馬鈴薯澱粉、甘藷澱粉、コムギ澱粉、キッサバ澱粉、サゴ澱粉、タピオカ澱粉、モロコシ澱粉、コメ澱粉、マメ澱粉、クズ澱粉、ワラビ澱粉、ハス澱粉、ヒシ澱粉等）；物理的変性澱粉（α−澱粉、分別アミロース、湿熱処理澱粉等）；酵素変性澱粉（加水分解デキストリン、酵素分解デキストリン、アミロース等）；化学分解変性澱粉（酸処理澱粉、次亜塩素酸酸化澱粉、ジアルデヒド澱粉等）；化学変性澱粉誘導体（エステル化澱粉、エーテル化澱粉、カチオン化澱粉、架橋澱粉等）などが用いられる。なお、化学変性澱粉誘導体のうちエステル化澱粉としては、酢酸エステル化澱粉、コハク酸エステル化澱粉、硝酸エステル化澱粉、リン酸エステル化澱粉、尿素リン酸エステル化澱粉、キサントゲン酸エステル化澱粉、アセト酢酸エステル化澱粉など、エーテル化澱粉としては、アリルエーテル化澱粉、メチルエーテル化澱粉、カルボキシメチルエーテル化澱粉、ヒドロキシエチルエーテル化澱粉、ヒドロキシプロピルエーテル化澱粉など、カチオン化澱粉としては、澱粉と２−ジエチルアミノエチルクロライドの反応物、澱粉と２,３−エポキシプロピルトリメチルアンモニウムクロライドの反応物など、架橋澱粉としては、ホルムアルデヒド架橋澱粉、エピクロルヒドリン架橋澱粉、リン酸架橋澱粉、アクロレイン架橋澱粉などが挙げられ、中でも入手の容易さや経済性点から、生澱粉が好適に用いられる。
【００３２】
また、無機粉体としては、例えば、タルク、クレー、シリカ、ケイ藻土、カオリン、雲母、アスベスト、石膏、グラファイト、ガラスバルーン、ガラスビーズ、硫酸カルシウム、硫酸バリウム、硫酸アンモニウム、亜硫酸カルシウム、炭酸カルシウム、ウイスカー状炭酸カルシウム、炭酸マグネシウム、ドーソナイト、ドロマイト、チタン酸カリウム、カーボンブラック、ガラス繊維、アルミナ繊維、ボロン繊維、加工鉱物繊維、炭素繊維、炭素中空球、ベントナイト、モンモリロナイト、銅粉などが挙げられる。
【００３３】
かかる充填剤（Ｂ）の含有量は、ＰＶＡ系樹脂（Ａ）１００重量部、または、ＰＶＡ系樹脂（ａ１）及びＰＶＡ系樹脂（ａ２）の合計１００重量部に対して１０〜４０重量部であることが好ましく、特には１０〜３０重量部であることが好ましい。かかる含有量が少なすぎると添加効果に乏しく、多すぎるとフィルム製膜工程での成形性が低下し、また得られるフィルムの機械的強度が低下する傾向がある。
【００３４】
また、本発明のＰＶＡ系フィルムを製造するに際しては、通常、可塑剤（Ｃ）が配合される。かかる可塑剤としては、例えば、グリセリン、ジグリセリン、トリグリセリン等のグリセリン類、トリエチレングリコール、ポリエチレングリコール、ポリプロピレングリコール、ジプロピリングリコール等のアルキレングリコール類やトリメチロールプロパン等があげられる。これらは単独であるいは２種以上併せて用いられる。
【００３５】
上記可塑剤（Ｃ）の含有量は、目的とする溶解性やシードテープの加工適正を考慮し設定されるが、具体的には、ＰＶＡ系樹脂（Ａ）１００重量部、または、ＰＶＡ系樹脂（ａ１）及びＰＶＡ系樹脂（ａ２）の合計１００重量部に対して、通常、５〜３０重量部であることが好ましく、特には８〜２５重量部、更に好ましくは１０〜２０重量部である。可塑剤の含有量が少なすぎると、可塑効果が低く、破断の原因となりやすく、含有量が多すぎると、溶解性は向上するがシードテープへの加工適正が低下する傾向がある。
【００３６】
また、上記ＰＶＡ系樹脂および可塑剤以外に、必要に応じて各種添加剤を配合することができる。
【００３７】
例えば、ベースフィルムの製膜装置であるドラムやベルト等の金属表面と製膜したフィルムとの剥離性の向上を目的として、界面活性剤を配合することができる。上記界面活性剤としては、例えば、ポリオキシエチレンノニルフェニルエーテル、ポリオキシエチレンオクチルノニルエーテル、ポリオキシエチレンドデシルフェニルエーテル、ポリオキシエチレンアルキルアリルエーテル、ポリオキシエチレンソルビタンモノラウレート、ポリオキシエチレンソルビタンモノパルミテート、ポリオキシエチレンソルビタンモノステアレート、ポリオキシエチレンソルビタンモノオレエート、ポリオキシアルキレンアルキルエーテルリン酸エステルモノエタノールアミン塩、ポリオキシエチレンラウリルアミン、ポリオキシエチレンステアリルアミン等のポリオキシエチレンアルキルアミン等があげられる。これらは単独でもしくは２種以上併せて用いられる。なかでも、剥離性の点でポリオキシアルキレンアルキルエーテルリン酸エステルモノエタノールアミン塩、ポリオキシエチレンアルキルアミン、ポリオキシエチレンソルビタンモノラウレートを用いることが好適である。
【００３８】
上記界面活性剤の含有量については、ＰＶＡ系樹脂（Ａ）１００重量部、または、ＰＶＡ系樹脂（ａ１）及びＰＶＡ系樹脂（ａ２）の合計１００重量部に対して、通常、０．１〜１０重量部であることが好ましく、より好ましくは０．１〜８重量部、特に好ましくは０．３〜５重量部である。上記界面活性剤の含有量が少なすぎると、製膜装置のドラムやベルト等の金属表面と製膜したフィルムとの剥離性が低下して製造困難となる傾向がみられ、逆に多すぎるとフィルム表面にブリードして外観を損なう傾向がある。
【００３９】
さらに、本発明の効果を妨げない範囲で、架橋剤、抗酸化剤（フェノール系、アミン系等）、安定剤（リン酸エステル類等）、着色料、香料、増量剤、消泡剤、防錆剤、紫外線吸収剤、さらには他の水溶性高分子化合物（ポリアクリル酸ソーダ、ポリエチレンオキサイド、ポリビニルピロリドン、デキストリン、キトサン、キチン、メチルセルロース、ヒドロキシエチルセルロース等）等の他の添加剤を配合してもよい。
【００４０】
そして本発明のＰＶＡ系フィルムは、例えば、つぎのようにして製造される。
まず、上記ＰＶＡ系樹脂（Ａ）、または、ＰＶＡ系樹脂（ａ１）及びＰＶＡ系樹脂（ａ２）、充填剤（Ｂ）、その他必要に応じて可塑剤（Ｃ）、界面活性剤等を所定の配合量にて配合しフィルム形成材料を調製する。つぎに、Ｔダイからフィルム形成材料を製膜ベルト上または製膜ドラム上に流延させ、乾燥させることによりフィルム状化させ、必要に応じてさらに熱処理することにより製造される。
【００４１】
すなわち、上記フィルム形成材料を水に分散させ、固形分濃度が、通常、１０〜５０重量％（より好ましくは１５〜３５重量％）の樹脂組成物の水分散液を調製し、金属ベルトに流延した後に、通常、８０〜１４０℃程度の熱風で乾燥させるか、通常、５０〜１００℃程度の金属ドラムの表面に流延乾燥させることによりＰＶＡ系フィルムを得ることができる。
【００４２】
更に、製膜ベルトまたは製膜第一ドラムからフィルムを剥離した後巻き取るまでに、表面温度５０〜１４０℃のエンボス処理ロールを通すことが好ましい。
なお、水分散液を調製するに際しては、ＰＶＡ系樹脂（Ａ）、または、ＰＶＡ系樹脂（ａ１）及びＰＶＡ系樹脂（ａ２）、充填剤（Ｂ）、可塑剤（Ｃ）、界面活性剤等の各成分を一括混合してもよいし、任意の順に混合してものよいし、また、任意の成分を予め水と混合しておき、残りの成分を混合するなど適宜選択可能である。
【００４３】
ここで、上記製膜ベルトとは、一対のロール間に架け渡されて走行する無端状のベルトを有し、Ｔダイ等から流れ出た原液（樹脂組成物の水溶液）をベルト上に流延させるとともに乾燥させるものである。上記無端状のベルトとしては、例えば、ステンレススチールからなり、その外周表面は鏡面仕上げが施されたものが好ましい。
【００４４】
また、上記製膜第一ドラムとは、Ｔダイ等から流れ出た原液（樹脂組成物の水分散液）を１個以上の回転するドラム型ロール上に流延し乾燥させる製膜機における最上流側に位置するドラム型ロールである。
【００４５】
また、上記製膜ベルトあるいは製膜第一ドラムからフィルムを剥離した後巻き取るまでとは、Ｔダイ等から吐出された原液（樹脂組成物の水溶液）が製膜ベルト上あるいは製膜第一ドラム上において乾燥されフィルム状になり、製膜ベルトあるいは製膜第一ドラムから剥離され、必要に応じて熱処理機を経て、更に必要に応じて調湿処理を経て、製膜されたフィルムを巻き取り機により巻き取られるまでをいう。
【００４６】
上記熱処理機による熱処理条件としては、５０〜１４０℃で行うことが好ましく、より好ましくは６０〜１３０℃である。すなわち、熱処理の温度が低すぎると、製膜ベルトあるいは製膜第一ドラムに接する面のカールが強く、デープ加工時に不具合を生じる傾向がみられ、熱処理の温度が高すぎると、フィルムの結晶性が上がりすぎて実使用時の水溶性が低下してしまう傾向がみられる。上記熱処理は、通常、フィルム乾燥のための乾燥ロール処理に引き続き行われる。
【００４７】
そして、本発明のＰＶＡ系フィルムの作製では、前述のように上記流延法に基づき説明したが、本発明においてはこの製法に限定されるものではない。例えば、本発明のＰＶＡ系フィルムは、上記製法以外に、アプリケーターを用いて、フィルム形成材料の水分散液をポリエチレンテレフタレートフィルムやポリエチレンフィルム等のプラスチック基材あるいは金属基材上にキャストして、乾燥させることによりＰＶＡ系フィルムを得ることもできる。
【００４８】
このようにして得られる本発明のＰＶＡ系フィルムの膜厚は、種子の種類、大きさ、目的等により適宜設定されるが、シードテープに用いるには５〜３０μｍであることが好ましく、特には８〜２５μｍ、更には１０〜２０μｍであることが好ましい。かかるフィルムの膜厚が薄すぎるとフィルムの機械的強度が低下する傾向があり、厚すぎるとフィルムの溶解性が低下すると共に製膜時の効率が低下する傾向がある。
【００４９】
また、該ＰＶＡ系フィルムの表面は平滑であってもよいが、好ましくは上記フィルムの片面或いは両面にエンボス模様や梨地模様等の各種凹凸模様が施される。
【００５０】
かくして得られたＰＶＡ系フィルムは、シードテープ用途に有効であり、土中での溶解性に優れることで種子の発芽を損ねることなく、本来もっている種子の発芽性及び生育性を維持しつつも、シードテープの役割である省力化が達成でき、等間隔に種を農地に撒くことができる。
【００５１】
本発明のＰＶＡ系フィルムをシードテープに用いる一例を挙げれば、該フィルムを一定幅（通常は１〜５ｃｍ程度）にスリットして、テープ状にした後、該テープを（長手方向に）半分の幅に折って、できた谷間部分に一定間隔に種子を置いていき、その後フィルム（テープ）の間に種子がテープに封入されるように半分に折ったテープを捩ってシードテープとするのである。
また、上記において、テープの強度向上や加工性の向上のために上記テープに生分解性の糸を絡ませることもある。
【００５２】
かくして得られたシードテープは、土中に埋設され、土中の水分等により、テープ基材が溶解（崩壊）して、テープ中の封入（テープに挟持）されていた種子が土中に露出して成長（発芽）していくのである。
【実施例】
【００５３】
以下、実施例を挙げて本発明を更に具体的に説明するが、本発明はその要旨を超えない限り以下の実施例に限定されるものではない。
尚、例中「部」、「％」とあるのは、重量基準を意味する。
【００５４】
実施例１
ケン化度７６モル％、４％水溶液粘度１２ｍＰａ・ｓ（２０℃）のＰＶＡ（Ａ）１００部、充填剤（Ｂ）としてトウモロコシ澱粉（平均粒子径７０μｍ）２０部、可塑剤（Ｃ）としてグリセリン１５部、界面活性剤０．５部を水に溶解して２０％濃度の水溶液を調製した。
【００５５】
ホットプレート上に設置したＳＵＳの表面を９０℃に調整した後、上記の樹脂組成物の水溶液を、加熱されたＳＵＳ板上に流延し、その後８０〜９０℃で２分間乾燥して、ＳＵＳ基材よりフィルムを剥離し、厚み２０μｍのＰＶＡフィルムを得た。
得られたＰＶＡフィルムについて、以下の評価を行った。
【００５６】
（発芽性）
得られたＰＶＡフィルムを２０ｍｍ×３００ｍｍに切り出し、その上に水菜の種子を約５０ｍｍ間隔で長手方向に５個置き、一回折り曲げ１０ｍｍ×３００ｍｍのシードテープを得た。
一方、２３℃の環境下に市販のプランター（１７０ｍｍ×５５０ｍｍ）に市販の培養土（手で土を握った時に固まる程度の水分を持ったもの）をみたしたものを用意し、この中央付近に上記で作製したシードテープを土中約１０ｍｍに一列埋没させたものを５つ用意した。その後水を与えず放置し、５日後の発芽状況を観察し発芽率と成長度合いを観察した。
発芽率（％）＝（発芽個数／２５個）×１００
【００５７】
なお、以下の実施例および比較例で使用した土は出来る限り実施例１と同状態に調整されたものを用いた。
【００５８】
実施例２
実施例１において、ケン化度８０モル％、４％水溶液粘度３５ｍＰａ・ｓ（２０℃）のＰＶＡ（Ａ）を用いた以外は同様に行ってＰＶＡフィルムを得て、実施例１と同様の評価を行った。
【００５９】
実施例３
実施例１において、ＰＶＡ（Ａ）の代わりに、ケン化度８０モル％、４％水溶液粘度３５ｍＰａ・ｓ（２０℃）のＰＶＡ（ａ１）３０部と、ケン化度８０モル％、４％水溶液粘度５ｍＰａ・ｓ（２０℃）のＰＶＡ（ａ２）７０部を用いた以外は同様に行ってＰＶＡフィルムを得て、実施例１と同様の評価を行った。
【００６０】
実施例４
実施例１において、ＰＶＡ（Ａ）の代わりに、ケン化度７９モル％、４％水溶液粘度４６ｍＰａ・ｓ（２０℃）のＰＶＡ（ａ１）６０部と、ケン化度８０モル％、４％水溶液粘度５ｍＰａ・ｓ（２０℃）のＰＶＡ（ａ２）４０部を用いた以外は同様に行ってＰＶＡフィルムを得て、実施例１と同様の評価を行った。
【００６１】
比較例１
実施例１において、ＰＶＡ（Ａ）の代わりに、ケン化度８８モル％、４％水溶液粘度３０ｍＰａ・ｓ（２０℃）のＰＶＡを用いた以外は同様に行ってＰＶＡフィルムを得て、実施例１と同様の評価を行った。
【００６２】
比較例２
実施例１において、ＰＶＡ（Ａ）の代わりに、ケン化度８８モル％、４％水溶液粘度３０ｍＰａ・ｓ（２０℃）のＰＶＡ６０部と、ケン化度７６モル％、４％水溶液粘度１２ｍＰａ・ｓ（２０℃）のＰＶＡ（ａ２）４０部を用いた以外は同様に行ってＰＶＡフィルムを得て、実施例１と同様の評価を行った。
実施例及び比較例の評価結果を表１に示す。
【００６３】
【表１】
2012131850.tif 000002
【００６４】
上記の結果より、２０℃における４重量％水溶液粘度が５〜５０ｍＰａ・ｓ、ケン化度が７０〜８５モル％のＰＶＡを用いたシードテープに相当する実施例１及び２、更に、２０℃における４重量％水溶液粘度が２０〜６０ｍＰａ・ｓ、ケン化度が７０〜８５モル％のＰＶＡ系樹脂（ａ１）と２０℃における４重量％水溶液粘度が２〜２０ｍＰａ・ｓ、ケン化度が７０〜８５モル％のＰＶＡ系樹脂（ａ２）を併用し、両者の４％水溶液粘度の差が５％以上であるシードテープに相当する実施例３及び４では、発芽率も非常に高く、発育性も非常に優れているのに対して、ケン化度が高すぎるＰＶＡを単独で用いたシードテープの比較例１及び、低ケン化度のＰＶＡと併用した比較例２では、発芽率も低く、発芽してもその発育性も劣るものであった。
これはケン化度が高い場合は、水溶性は良くとも、フィルムにした時の熱処理の影響で結晶性が高くなり、土中の水分による崩壊或いは溶解性が低下し、発芽性及び発育性に悪影響を及ぼしたものと考えられる。
【産業上の利用可能性】
【００６５】
本発明のシードテープ用ＰＶＡ系フィルムは、水及び土中での溶解性に優れることはもちろん、特に発芽力が劣る小粒子の種子に対しても発芽を阻害されず発芽性及び発育性に優れたシードテープ用ＰＶＡ系フィルムとなり、シードテープとして多いに期待されるものである。